(57)【要約】【解決課題】  視認性と視認防止性の相反する効果を両立させ、かつ遮熱性にも優れたシートを提供すること。【解決手段】  網状物を基材とし、前記基材の一方の面の上に、ポリ塩化ビニル系樹脂とパール顔料とを含有する樹脂組成物からなる層（Ａ）を備え、かつ、もう一方の面の上に、ポリ塩化ビニル系樹脂と遮熱性顔料とを含有する樹脂組成物からなる層（Ｂ）を備える多層シートであって、前記多層シートの層（Ａ）側から測定した光線反射率が波長４００〜７００ｎｍ全域に亘って１０％以上であることを特徴とする多層シート。【選択図】なし【特許請求の範囲】
【請求項１】
網状物を基材とし、前記基材の一方の面の上に、ポリ塩化ビニル系樹脂とパール顔料とを含有する樹脂組成物からなる層（Ａ）を備え、かつ、もう一方の面の上に、ポリ塩化ビニル系樹脂と遮熱性顔料とを含有する樹脂組成物からなる層（Ｂ）を備える多層シートであって、前記多層シートの層（Ａ）側から測定した光線反射率が波長４００〜７００ｎｍ全域に亘って１０％以上であることを特徴とする多層シート。
【請求項２】
前記網状物は銀／黒のコンビネーション色を有するものであることを特徴とする請求項１に記載の多層シート。
【請求項３】
前記遮熱性顔料がビスマス・マンガン複合酸化物であることを特徴とする請求項１または２に記載の多層シート。
【請求項４】
請求項１から３のいずれかに記載の多層シートを用いてなるカーテン。
【発明の詳細な説明】
【技術分野】
【０００１】
本発明は多層シートに関する。詳しくは、本発明は、一方の面からは視認性に優れながら、他方の面からは視認防止性に優れ、しかも優れた遮熱性を有する多層シートに関する。
【背景技術】
【０００２】
住宅や店舗、オフィスなどのプライバシー保護や安全等を目的として、外部からは内部が見えにくい一方、内部からは外部が見え、かつ、採光性もあり、内部の環境を阻害しない、いわゆる目隠し性を有するフィルムやシートがある。
一般に目隠し性を有するフィルムやシートは、日光の当たる場所に設置されることが多いため、光の反射を利用して、外部からの視認防止性を付与する技術が多く検討されている。例えば特許文献１では、粒子を用いてマット層を形成することにより、目隠し効果を得る技術が開示されている。
【０００３】
しかしながら、このような、表面を加工して凹凸を付けることで光を散乱させたり、光を反射する効果を有する顔料などを添加してマット調にする技術は、視認防止性を得るためには効果はあるものの、当然ながら視認性は阻害される。特許文献１に開示されているシートも、視認防止性と採光性を両立させてはいるが、視認性は考慮されていない。
視認防止性と視認性を両立させるための技術としては、例えば特許文献２では、樹脂層の厚みを超える粒径を有する球状体を樹脂層に埋設させることで、一方の面は光を散乱させて視認防止性とし、他方の面は視認性を有するシートが開示されている。
【０００４】
ところで上述のように、目隠し性を有するフィルムやシートは日光の当たる環境で使用されることが多いため、遮熱性が求められることが多い。遮熱性を付与する技術としては、一般に、例えば、熱線反射効果を有する添加剤や近赤外線吸収剤を用いたり、アルミなどの金属箔を積層することにより熱線を反射させる、あるいは発泡材などの断熱効果を有する材料を積層するなどの技術が知られているが、金属箔や発泡材を用いる技術は光の透過性が必要な用途には使用できない。
また、熱線反射性添加剤を用いる技術としては、例えば特許文献３のように、従来から種々検討がなされているが、一般に遮熱性を有する添加剤は高価なため、効果とコストのバランスを両立させることが難しいという課題がある。
また、遮熱性と採光性を両立させ得る技術としては、例えば特許文献４のように、特定の赤外線吸収剤を配合することにより、遮熱性と採光性を両立させる技術などが検討されているが、視認性と視認防止性の両立という課題については全く検討されてはいない。
このように、従来から種々の検討がなされているものの、遮熱性と、視認性と視認防止性の両立という課題はいずれにおいても検討されておらず、当然ながら、これら課題を全て満足させ得るフィルムやシートは、未だ得られていない。
【先行技術文献】
【特許文献】
【０００５】
【特許文献１】特開２０１２−１３９９５０号公報
【特許文献２】特開２０１６−０１７３０８号公報
【特許文献３】ＷＯ２０１４／０６１２７９号公報
【特許文献４】特開平０８−０８１５６７号公報
【発明の概要】
【発明が解決しようとする課題】
【０００６】
本発明は上記課題を鑑みてなされたものであって、本発明の課題は、視認性と視認防止性の相反する効果を両立させ、かつ遮熱性にも優れたシートを提供することにある。
【課題を解決するための手段】
【０００７】
本発明者らは、鋭意検討した結果、上記従来技術の課題を解決し得る多層シートを得ることに成功し、本発明を完成するに至った。すなわち、本発明の目的は、［１］網状物を基材とし、前記基材の一方の面の上に、ポリ塩化ビニル系樹脂とパール顔料とを含有する樹脂組成物からなる層（Ａ）を備え、かつ、もう一方の面の上に、ポリ塩化ビニル系樹脂と遮熱性顔料とを含有する樹脂組成物からなる層（Ｂ）を備える多層シートであって、前記多層シートの層（Ａ）側から測定した光線反射率が波長４００〜７００ｎｍ全域に亘って１０％以上であることを特徴とする多層シート、により達成される。
【０００８】
また、本発明は、
［２］前記網状物は銀／黒のコンビネーション色を有するものであることを特徴とする［１］に記載の多層シート。
［３］前記遮熱性顔料がビスマス・マンガン複合酸化物であることを特徴とする［１］または［２］に記載の多層シート。
［４］［１］から［３］のいずれかに記載の多層シートを用いてなるカーテン。
をも提供するものである。
【発明の効果】
【０００９】
本発明によれば、一方の面からは視認性に優れながら、他方の面からは視認防止性に優れ、しかも優れた遮熱性を有する多層シートを得ることができるため、店舗や浴室などの間仕切りやカーテン、テント等に好適に用いることができる。
【発明を実施するための形態】
【００１０】
本発明の１つの実施形態は、網状物を基材とし、前記基材の一方の面の上に、ポリ塩化ビニル系樹脂とパール顔料とを含有する樹脂組成物からなる層（Ａ）を備え、かつ、もう一方の面の上に、ポリ塩化ビニル系樹脂と遮熱性顔料とを含有する樹脂組成物からなる層（Ｂ）を備える多層シートであって、前記多層シートの層（Ａ）側から測定した光線反射率が波長４００〜７００ｎｍ全域に亘って１０％以上であることを特徴とする多層シートである。
以下、本発明の実施形態の一例としての本発明の多層シート（以下、「本発明のシート」と称する）について説明する。ただし、本発明の範囲が以下に説明する実施形態に限定されるものではない。
【００１１】
なお、本明細書において、「主成分とする」とは、主成分として含有される樹脂が有する作用・効果を妨げない範囲で、他の成分を含むことを許容する趣旨である。さらに、この用語は、具体的な含有率を制限するものではないが、構成成分全体の５０質量％以上、好ましくは７０質量％以上、さらに好ましくは８０質量％以上であって、１００質量％以下の範囲を占める成分である。
【００１２】
＜層（Ａ）＞
本発明のシートにおける層（Ａ）は、ポリ塩化ビニル系樹脂とパール顔料とを含有する樹脂組成物からなるものである。
【００１３】
＜ポリ塩化ビニル系樹脂＞
本発明のシートの層（Ａ）に用いるポリ塩化ビニル系樹脂としては、任意の平均重合度の塩化ビニル系樹脂を用いることができ、好ましくはポリ塩化ビニル系樹脂の平均重合度は８００〜３，０００である。平均重合度が８００以上であれば、十分な機械強度を得ることができる。一方、平均重合度が３，０００以下であれば、溶融粘度の増加に伴う発熱が生じることなく、分解による着色の発生を生じることが少ない。このような観点から、ポリ塩化ビニル系樹脂の平均重合度は、前述の範囲の中でも特に９００以上或いは１，７００以下であるのがより好ましく、その中でも１，１００以上或いは１，３００以下であるのがさらに好ましい。
【００１４】
前記ポリ塩化ビニル系樹脂としては、塩化ビニルの単独重合体（「塩化ビニル単独重合体」と称する）のほか、塩化ビニルと共重合可能な単量体との共重合体（以下、「塩化ビニル系共重合体」と称する）、この塩化ビニル系共重合体以外の重合体に塩化ビニルをグラフト共重合させたグラフト共重合体、あるいは塩化ビニル単独重合体又は塩化ビニル系共重合体に他のモノマーをグラフト重合させたグラフト共重合体（以下、「塩化ビニル系グラフト共重合体」と称する）などを挙げることができる。
【００１５】
前記塩化ビニル系共重合体は、共重合体中の塩化ビニル以外の構成単位の含有量が多くなると機械的特性が低下するため、塩化ビニル系共重合体中に占める塩化ビニルの割合が６０〜９９質量％であることが好ましい。
なお、前記塩化ビニル単独重合体、及び、塩化ビニル系共重合体は、任意の方法、例えば乳化重合法、懸濁重合法、溶液重合法、塊状重合法などで重合することができる。
【００１６】
ここで、前記の塩化ビニルと共重合可能な単量体としては、分子中に反応性二重結合を有するものであればよい。例えばエチレン、プロピレン、ブチレンなどのα−オレフィン類、酢酸ビニル、プロピオン酸ビニルなどのビニルエステル類、ブチルビニルエーテル、セチルビニルエーテルなどのビニルエーテル類、アクリル酸、メタクリル酸などの不飽和カルボン酸類、アクリル酸メチル、メタクリル酸エチル、メタクリル酸フェニルなどのアクリル酸またはメタクリル酸のエステル類、スチレン、α−メチルスチレンなどの芳香族ビニル類、塩化ビニリデン、フッ化ビニルなどのハロゲン化ビニル類、Ｎ−フェニルマレイミド、Ｎ−シクロヘキシルマレイミドなどのＮ−置換マレイミド類などを挙げることができ、これらは単独、又は、２種以上の組み合わせで用いることができる。
【００１７】
前記塩化ビニル系共重合体以外の重合体としては、塩化ビニルをグラフト共重合できるものであればよい。例えばエチレン・酢酸ビニル共重合体、エチレン・酢酸ビニル・一酸化炭素共重合体、エチレン・エチルアクリレート共重合体、エチレン・エチルアクリレート・一酸化炭素共重合体、エチレン・メチルメタクリレート共重合体、エチレン・プロピレン共重合体、アクリロニトリル・ブタジエン共重合体、ポリウレタン、塩素化ポリエチレン、塩素化ポリプロピレンなどを挙げることができ、これらを単独、又は、２種以上の組み合わせで用いることができる。
【００１８】
また、前記ポリ塩化ビニル系樹脂には本発明の効果を損なわない範囲で各種添加剤を添加することができる。
例えば、ＭＢＳ樹脂、ＡＢＳ樹脂、ブチルアクリレートを主成分とするアクリルゴムなどの衝撃改良剤、脂肪族アルコール、脂肪酸エステル、脂肪酸金属塩などの滑剤、あるいは、サリチル酸エステル、ベンゾフェノン、ベンゾトリアゾールなどの紫外線吸収剤や、可塑剤、安定剤、帯電防止剤、顔料、さらには、ＰＶＣ以外の樹脂などを添加することができる。
【００１９】
＜パール顔料＞
本発明のシートの層（Ａ）に用いるパール顔料とは、パール光沢を発現する顔料であり、具体的には、雲母（マイカ）の表面に（二）酸化チタンが被覆された、いわゆる酸化チタン被覆雲母が一般的であるが、パール光沢を発現するものであれば特に制限されるものではなく、適宜選択して用いることができる。またパール顔料は、１種を単独で用いてもよいし、２種以上を混合して用いることもできる。
【００２０】
＜配合割合＞
本発明のシートの層（Ａ）を構成する樹脂組成物におけるパール顔料の配合量は、ポリ塩化ビニル系樹脂１００質量部に対して、下限値としては０．０１質量部以上であることが好ましく、より好ましくは０．１質量部以上であり、さらに好ましくは０．２質量部以上である。上限値としては５質量部以下であることが好ましく、より好ましくは３質量部以下、さらに好ましくは１質量部以下である。パール顔料の配合量は、層（Ａ）側からの光線反射率を調整するために、層（Ａ）の厚み、層（Ａ）と層（Ｂ）の厚み比などを考慮して、調整することができる。
【００２１】
＜層（Ｂ）＞
本発明のシートにおける層（Ｂ）は、ポリ塩化ビニル系樹脂と遮熱性顔料とを含有する樹脂組成物からなるものである。
【００２２】
＜ポリ塩化ビニル系樹脂＞
本発明のシートの層（Ｂ）に用いるポリ塩化ビニル系樹脂は、上述した層（Ａ）に用いるものと同様である。
【００２３】
＜遮熱性顔料＞
本発明のシートの層（Ｂ）に用いる遮熱性顔料とは、具体的には、（近）赤外線反射効果を有する顔料である。
層（Ｂ）側からの視認性は、層（Ｂ）の透明性を確保しつつ、層（Ａ）側からの反射を抑えることで発現すると考えられるため、層（Ｂ）は透明性を損なわず着色されていることが必要であり、このような反射抑制効果の観点から色味は黒色であることが望ましい。
一般的な黒色顔料であるカーボンブラックは熱吸収が大きいため、シートが蓄熱して変形などの外観不良を起こすことがあるため、黒色に着色可能でかつ（近）赤外線を反射する性質を有する材料が好適に用いられる。
このような遮熱性顔料の具体例としては、無機系としては、金属複合酸化物、黒色干渉アルミニウム顔料などが挙げられ、有機系としては、ペリレンブラックなどが挙げられる。本発明においては中でも金属複合酸化物が好適に用いられる。また、金属複合酸化物としては、ビスマス・マンガン複合酸化物、クロム・鉄複合酸化物、ニッケル・鉄複合酸化物、コバルト・鉄複合酸化物などが好適に用いられ、ビスマス・マンガン複合酸化物が特に好ましい。遮熱性顔料は、１種を単独で用いてもよいし２種以上を混合して用いてもよい。またさらに着色や調色のために、その他の顔料あるいは染料等を併用することもできる。
遮熱性顔料の粒子径は、特に制限されるものではないが、一般的には２μｍ以下のものが好適に用いられる。粒子径が小さくなると、比表面積が大きくなるため、反射効果も高まると考えられるため、粒子径は小さいほど好ましい。
【００２４】
＜配合割合＞
本発明のシートの層（Ｂ）を構成する樹脂組成物における遮熱性顔料の配合量は、ポリ塩化ビニル系樹脂１００質量部に対して、下限値としては０．１質量部以上であることが好ましく、より好ましくは０．５質量部以上、さらに好ましくは１．０質量部以上である。上限値としては５質量部以下であることが好ましく、より好ましくは３質量部以下、さらに好ましくは２質量部以下である。遮熱性顔料の配合量は、層（Ａ）側からの反射抑制効果を得られるよう、層（Ｂ）の厚みや、層（Ａ）と層（Ｂ）の厚み比などを考慮して、適宜調整することができる。
【００２５】
＜基材＞
本発明のシートにおける基材は網状物であり、具体的には一般に、網、ネットと称されるものである。
網状物の素材は、繊維素材として一般に用いられるものであれば特に制限はなく、適宜選択して用いることができるが、例えば、熱可塑性樹脂や金属、天然繊維などが挙げられる。熱可塑性樹脂としては例えば、ポリエステル系樹脂、エチレン系樹脂やプロピレン系樹脂などのオレフィン系樹脂、ポリ塩化ビニル系樹脂、アクリル系樹脂、ポリアクリロニトリル系樹脂、ビニルアルコール系樹脂、ポリアミド系樹脂などが挙げられる。金属としては例えば、ステンレス、アルミニウムなどが挙げられる。天然繊維としては例えば、綿、麻、セルロースなどが挙げられる。
なお網状物は、着色や表面加工が施されていてもよく、また必要に応じて、例えば、難燃剤、酸化防止剤、紫外線吸収剤、光安定剤、可塑剤、滑剤、帯電防止剤などの各種添加剤を添加することもできる。
【００２６】
網状物の色は、具体的には黒、緑、青、灰、白、銀、赤などが挙げられ、またこれらのコンビネーション色などが挙げられるが、本発明においては特に、銀／黒のコンビネーション色を有するものが好適に用いられる。これらは外からは見えづらく中からはすっきりと見える効果を呈するものであり、本発明の効果をさらに向上させることができるため好ましい。このような網状物の市販品の具体例としては、ダイオ化成社製「銀黒マジックネット」、「スーパーマジックネット」や、三協住建社製「遮熱クールネット」などが挙げられる。
【００２７】
本発明のシートの基材に用いる網状物の網目の大きさと形状は、好ましくは１０〜４０メッシュ程度、より好ましくは１５〜３０メッシュ、さらに好ましくは２０〜２４メッシュの方形状のものを選択することが好ましい。上記範囲の大きさと形状を選択することで、本発明のシートの視認性と視認防止性とのバランスは良好なものとなる。
【００２８】
＜本発明のシートの製造方法＞
本発明のシートの製造方法については、特に制限されるものではないが、具体的には例えば、層（Ａ）、層（Ｂ）それぞれを予め押出成形法やカレンダー法などにて作成した後、基材とともに熱ラミネート法により多層シートとする方法や、基材上に層（Ａ）、層（Ｂ）を同時に又は順次に押し出して多層シートとする方法、あるいは基材と各層を枚葉状に加工し、各種プレス機を用いて熱プレス法により多層シートとする方法などが挙げられる。
【００２９】
＜層構成と厚み＞
本発明のシートは、基材の一方の面の上に層（Ａ）を備え、かつ、もう一方の面の上に層（Ｂ）を備える構成を有する。本発明のシートの１つの実施態様において、本発明のシートは、層（Ａ）／基材／層（Ｂ）の構成を有するものである。また、本発明のシートは、さらに必要に応じてその他の層を適宜追加して設けることもでき、基材と層（Ａ）の間、及び／又は、基材と層（Ｂ）の間に、接着層等の別の層を有していてもよい。
各層の厚みは、シートに求められる性能や用途によって適宜調整することができるが、実用上、層（Ａ）、層（Ｂ）については０．１〜０．５ｍｍ程度の範囲とすることが好ましく、またシート全体については０．２〜１．０ｍｍ程度の範囲とすることが好ましい。
なお本発明においては、層（Ａ）と層（Ｂ）の厚み比を１±０．１の範囲とすることが好ましい。厚み比を上記範囲とすることにより、多層シート全体の視認性と視認防止性のバランスは良好なものとなる。
【００３０】
＜層（Ａ）側からの光線反射率＞
本発明のシートは、ＪＩＳ  Ｋ７３７５に準拠して、層（Ａ）側から測定した光線反射率が波長４００〜７００ｎｍ全域に亘って１０％以上であることが好ましい。上限値としては特に制限されるものではないが、大き過ぎると層（Ｂ）側からの視認性を悪化させる恐れがあるため、２０％以下とすることが望ましい。
【００３１】
＜遮熱性＞
本発明のシートは遮熱性を有するものであり、遮熱性とは、太陽光などの紫外線や赤外線をカットすることで、内部に熱が入りこまない機能のことである。昨今日本では夏の暑さが厳しくなっており、節電対策としてや室内での熱中症予防などの観点から、遮熱性のニーズが高まっている。
ところで、消費者が製品を購入する際、遮熱性効果が認められる製品であることが分かり易いように、マークが表示されていることがある。これらは、各種業界団体がそれぞれの基準や試験方法を定めており、適合した製品だけが使用を許諾される。
例えば、一般財団法人日本インテリアファブリックス協会（ＮＩＦ）では、同協会が定める基準で、カケンレフランプ（インテリア）法によって測定された遮熱率が２５％以上であれば、同協会の遮熱規格に準拠したものとして認められる。
【００３２】
ＮＩＦのホームページによると、カケンレフランプ（インテリア）法とは、試験機関として一般財団法人カケンテストセンターにて測定されるものであり、測定方法の詳細は以下のとおりである。まず熱線受光体（黒色塗料塗布銅板）の約５ｍｍ上に測定対象サンプルを保持し、更にその上約５ｍｍにガラス板を設置し試験体とする。ブランクとして、サンプルなしの試験体を対角線上に設置する。次に、指定側面からランプ（１００Ｖ／５００Ｗ）を約５０ｃｍの距離で１５分間照射し、熱線受光体の表面温度をサーモカメラを用いて経時的に測定する。上記試験体とブランクの位置を入れ替えて２回測定し、平均値を試験結果とする。以下の式より遮熱率を算出する。
遮熱率（％）＝（（ブランク試験体上昇温度−サンプル試験体上昇温度）／ブランク試験体上昇温度）×１００
【００３３】
本発明のシートの遮熱性は、層（Ｂ）の遮熱性顔料の配合量や、層（Ｂ）の厚みなどにより適宜調整することができる。遮熱性を調整する際は、視認性と視認防止性を両立させる特性を損なわない範囲で調整する必要がある。
【００３４】
＜本発明のシートの用途＞
本発明のシートの用途は、一方の面からは視認性に優れながら、他方の面からは視認防止性に優れ、しかも優れた遮熱性を有する本発明のシートの特性を活かすことのできる用途であれば特に制限されるものではないが、例えば、間仕切り、カーテン、ロールカーテン、窓ガラス貼付用、傘などを挙げることができる。
【実施例】
【００３５】
以下に本発明について実施例を用いて説明するが、本発明はこれらに限定されるものではない。なお、実施例に示す測定値及び評価は次のように行った。
【００３６】
＜評価方法＞
（１）光線反射率
実施例で得られたシートについて、ＪＩＳ  Ｋ７３７５に準拠し、日立ハイテクサイエンス社製  分光光度計「Ｕ−３５００」を用いて、層（Ａ）側からの光線反射率を測定し、波長４００〜７００ｎｍ全域に亘って光線反射率が１０％以上であれば合格（○）、１０％未満であれば不合格（×）として評価した。
【００３７】
（２）遮熱性
実施例で得られたシートについて、一般財団法人カケンテストセンターに依頼し、遮熱性評価試験：カケンレフランプ（インテリア）法にて、遮熱率を測定した。なおランプ光照射面は層（Ａ）側からで測定した。
【００３８】
（３）遮熱試験後のシート外観
上記（２）の遮熱性試験を行ったシートの表面を、目視にて観察し、収縮や変形のないものは合格（○）とし、何らかの変形が見られたものは不合格（×）として評価した。
【００３９】
（４）視認防止性
実施例で得られたシートについて、
１０ｃｍ先に手をかざし、シートの層（Ａ）側から、識別状況を目視にて観察し、以下の基準で評価した。
形状識別不可能            ：◎
形状がやや識別可能        ：○
形状の輪郭が容易に識別可能：×
【００４０】
（５）視認性
実施例で得られたシートについて、
１０ｃｍ先に手をかざし、シートの層（Ｂ）側から、識別状況を目視にて観察し、以下の基準で評価した。
形状の輪郭がクリアに識別可能      ：◎
形状の輪郭はぼやけるものの識別可能：○
形状識別不可能                    ：×
【００４１】
＜使用した材料＞
ポリ塩化ビニル系樹脂：大洋塩ビ社製「ＴＨ１３００」
パール顔料：日弘ビックス社製「ＭＣＭ−１３０パール」（ポリ塩化ビニルに二酸化チタン被覆雲母を３０−４０％配合したマスターバッチ）
遮熱性顔料：アサヒ化成工業社製「ブラック６３０１」（ビスマス・マンガン複合酸化物）
赤色顔料：大日精化工業社製「ＤＡＥＰ４１９１−Ｒ」
黄色顔料：大日精化工業社製「ＤＡＰ３ＲＫ−Ｙ」
青色顔料：大日精化工業社製「ＤＡＰ９３８−Ｂ」
＜基材＞
メッシュ銀黒：ダイオ化成社製「銀黒マジックネット」（２０メッシュ、ポリエステル製）
メッシュ灰白：ダイオ化成社製「ＰＰグレイ」（２４メッシュ、ポリプロピレン製）
【００４２】
＜実施例１〜３、比較例１〜４＞
層（Ａ）、層（Ｂ）それぞれ表１に示す配合で、カレンダー成形機を用いて、厚み０．３５ｍｍのシートを作成した。次に、基材として表１に示すものを使用し、プレス機を用いて、作成した層（Ａ）、層（Ｂ）のシートを基材の両側に配し、熱プレスラミネート成形を行い、多層シートを作成した。熱プレスラミネート後の多層シートの厚みは０．７ｍｍであった。これらについて評価を行った。結果を表１、２に示す。
なお、表１におけるパール顔料の配合量は、顔料成分としての配合量を示した。
【００４３】
【表１】
2018140506.tif 000002
【００４４】
【表２】
2018140506.tif 000003
【００４５】
実施例で得られたシートは、本願発明の要件である、特定の層構成を備え、かつ、層（Ａ）側からの反射率が特定の値以上あるものであり、これらは視認性と視認防止性を備え、さらには遮熱性をも備えるものであった。またこれら実施例で得られたシートは、一般的な黒色顔料であるカーボンブラックを使用した際に起こり易い、蓄熱によるシートの変形等も見られなかった。一方、本願請求項１で規定する反射率を満たさない比較例１と２は、層（Ａ）側からの視認防止性に劣るものであった。また層（Ａ）にパール顔料を含まず、反射率も満たさない比較例３は、層（Ｂ）側からの視認性は良好なものの、層（Ａ）側からの視認防止性は劣るものであった。さらに層（Ｂ）に遮熱性顔料を添加しなかった比較例４は、層（Ｂ）側からの視認性が劣っていた。これは、層（Ａ）によって反射される光の影響を層（Ｂ）側も受けたことによるものと考えられる。
【産業上の利用可能性】
【００４６】
本発明の多層シートは、一方の面からは視認性に優れながら、一方の面からは視認防止性に優れ、しかも優れた遮熱性をも有するため、店舗や浴室などの間仕切りやカーテン、テント等に好適に用いることができる。